(57)【要約】【課題】化学的に安定であり、２５０℃を超える高温度の水に接触した場合においても溶出することが少なく、高温水中に含有される懸濁物を良好な濾過性能で除去することが可能なろ過器およびそれを装備した発電プラントを提供する。【解決手段】発電プラントの復水器から蒸気発生器に処理液が循環する配管系に、処理液中の懸濁物を濾過するろ過器１が設置され、このろ過器１は被処理液流入ライン４ａと処理液流出ライン４ｂとを備えた容器２内に高温水中で耐久性を有するニッケル基合金製繊維焼結シートで作製されたニッケル基合金製フィルター３を装着したろ過器１であることを特徴とする発電プラントである。【選択図】  図１
2005214123.tif 000002
【特許請求の範囲】
【請求項１】
発電プラントの復水器から蒸気発生器に処理液が循環する配管系に、処理液中の懸濁物を濾過するろ過器が設置され、このろ過器は被処理液流入ラインと処理液流出ラインとを備えた容器内に高温水中で耐久性を有するニッケル基合金製繊維焼結シートで作製されたニッケル基合金製フィルターを装着したろ過器であることを特徴とする発電プラント。
【請求項２】
発電プラントのヒータドレン配管系に、処理液中の懸濁物を濾過するろ過器が設置され、このろ過器は被処理液流入ラインと処理液流出ラインとを備えた容器内に高温水中で耐久性を有するニッケル基合金製繊維焼結シートで作製されたニッケル基合金製フィルターを装着したろ過器であることを特徴とする発電プラント。
【請求項３】
前記ろ過器がニッケル基合金製フィルターの表面に付着した懸濁物を除去する逆洗設備および洗浄設備の少なくとも一方を備えることを特徴とする請求項１記載の発電プラント。
【請求項４】
前記ろ過器がニッケル基合金製フィルターの表面に付着した懸濁物を除去する逆洗設備および洗浄設備の少なくとも一方を備えることを特徴とする請求項２記載の発電プラント。
【請求項５】
沸騰水型原子力発電プラントの復水器から熱交換器もしくは圧力容器に接続される配管系に、処理液中の懸濁物を濾過するろ過器が設置され、このろ過器は被処理液流入ラインと処理液流出ラインとを備えた容器内に高温水中で耐久性を有するニッケル基合金繊維焼結シートで作製されたニッケル基合金製フィルターを装着したろ過器であることを特徴とする発電プラント。
【請求項６】
加圧水型原子力発電プラントの復水器から脱気器または熱交換器もしくは蒸気発生器に接続される配管系に、処理液中の懸濁物を濾過するろ過器が設置され、このろ過器は被処理液流入ラインと処理液流出ラインとを備えた容器内に高温水中で耐久性を有するニッケル基合金繊維焼結シートで作製されたニッケル基合金製フィルターを装着したろ過器であることを特徴とする発電プラント。
【請求項７】
火力発電プラントの復水器から脱気器または熱交換器もしくは蒸気発生器に接続される配管系に、処理液中の懸濁物を濾過するろ過器が設置され、このろ過器は被処理液流入ラインと処理液流出ラインとを備えた容器内に高温水中で耐久性を有するニッケル基合金繊維焼結シートで作製されたニッケル基合金製フィルターを装着したろ過器であることを特徴とする発電プラント。
【請求項８】
沸騰水型原子力発電所の再循環ラインまたは炉水浄化系に、処理液中の懸濁物を濾過するろ過器が設置され、このろ過器は被処理液流入ラインと処理液流出ラインとを備えた容器内に高温水中で耐久性を有するニッケル基合金繊維焼結シートで作製されたニッケル基合金製フィルターを装着したろ過器であることを特徴とする発電プラント。
【請求項９】
ニッケル基合金繊維焼結シートで作製されたニッケル基合金製フィルターをろ過材として装着したろ過器であり、上記ニッケル基合金製フィルターにろ過助剤として粉末状チタンもしくは繊維状チタンがプリコートされていることを特徴とするろ過器。
【請求項１０】
ニッケル基合金繊維焼結シートで作製されたニッケル基合金製フィルターをろ過材として装着したろ過器であり、上記ニッケル基合金製フィルターにろ過助剤としてバリウム酸化物系の無機材料がプリコートされていることを特徴とするろ過器。
【請求項１１】
前記バリウム酸化物系の無機材料としてジルコニウム酸バリウムおよびチタン酸バリウムの少なくとも一方が積層もしくは混合された状態でプリコートされていることを特徴とする請求項１０記載のろ過器。
【請求項１２】
前記ニッケル基合金繊維焼結シートで作製されたニッケル基合金製フィルターをろ過材として装着したろ過器であり、上記ニッケル基合金製フィルターにろ過助剤としてフィルター素材と異なる金属がプリコートされていることを特徴とするろ過器。
【請求項１３】
前記フィルター素材と異なる金属が、粉末状チタンまたは繊維状チタンであることを特徴とする請求項１２記載のろ過器。
【発明の詳細な説明】
【技術分野】
【０００１】
本発明は、ろ過器およびそのろ過器を装備した発電プラントに係り、特に高温水中に含有される固形不純物（固形懸濁物）を効率的に除去してろ過性能を向上させることができ、懸濁物に起因する腐蝕を効果的に軽減することが可能なろ過器およびこのろ過器を装備した発電プラントに関する。
【背景技術】
【０００２】
従来、発電プラントにおいて、復水器の構造材および各種配管材から生成される固形懸濁物、主に鉄の酸化物を除去する場合には、給水を加熱する前にポリエチレン製中空糸膜フィルター型ろ過器やプリーツ（襞）型フィルター等のろ過器が用いられている。また、給水を加熱した後の高温水中から固形懸濁物を除去する場合には、ステンレス製焼結金属フィルターが一般に使用されている。また、フィルターからの溶出物を低減し、熱サイクルによるフィルターの破損および透水性能の低下を防止するために、フッ素樹脂製のフィルタを調製し、使用前にフッ素樹脂の融点以下の温度にて気中および液中のいずれかで熱処理したフッ素樹脂製フィルターを装着したろ過器（特許文献１参照）や芳香族ポリエーテルケトンから成る中空子膜フィルターを装着した復水ろ過器（特許文献２，特許文献３参照）が開発提案されている。
【特許文献１】特開２００２−３４６３４６号公報（第１頁、第１図）
【特許文献２】特開平７−１１０１０７号公報（第１−３頁、第３図）
【特許文献３】特開平８−１２２４８９号公報（第１−４頁、第３図）
【発明の開示】
【発明が解決しようとする課題】
【０００３】
しかしながら、上記従来のフィルターでは、耐熱性および溶出性能において未だ解決すべき課題があった。すなわち、前記のポリエチレン製中空糸膜型ろ過器に用いられている中空糸膜フィルターの耐熱温度は１００℃以下と低いために、給水加熱器以降の高温給水配管系においては使用することが不可能である致命的な欠陥があった。ところが給水中に存在する懸濁物は給水加熱器以降の配管系や構造物からも当然に発生する。また、前記従来のステンレス製金属フィルターは化学的に不安定であり、使用中に短期間の間に金属フィルターを構成する金属材料が溶け出したり、または金属表面が腐蝕して酸化被膜が形成されてフィルターの孔が閉塞してろ過性能が急激に低下してしまうという問題があった。一方で、前記従来のフッ素樹脂製フィルターおよび芳香族ポリエーテルケトン製フィルターは耐熱温度が約２５０℃程度であるため、２５０℃を超える温水配管系や構造物には使用できないなど、いずれにしても、フィルターの耐熱温度や溶解性などにより、ろ過器の設置場所やろ過性能が大きく制約を受ける問題点があった。
【０００４】
そこで、本発明は上記事情を考慮してなされたものであり、特に化学的に安定であり、２５０℃を超える高温度の水に接触した場合においても溶出することが少なく、高温水中に含有される懸濁物を良好な濾過性能で除去することが可能なろ過器およびそれを装備した発電プラントを提供することを目的とする。
【課題を解決するための手段】
【０００５】
上述した課題を解決するために、フィルターろ材として、特に２５０℃を超える高温水中においてもフィルターから材料成分が溶出することがなく、長期間に亘り化学的に安定な材料を種々選定してフィルターろ材を調製し、材料の溶出性、耐久性およびろ過性能を比較評価した。その結果、特にニッケル基合金製繊維焼結シートでニッケル基合金製フィルターを作製したときに、材料成分の溶出が少なく、耐久性およびろ過性能に優れたろ過器が初めて得られ、特に発電プラントにおける水質管理を容易にすることができるという知見が得られた。本発明は上記知見に基づいてなされたものである。
【０００６】
すなわち、本発明に係る発電プラントは、発電プラントの復水器から蒸気発生器に処理液が循環する配管系に、処理液中の懸濁物を濾過するろ過器が設置され、このろ過器は被処理液流入ラインと処理液流出ラインとを備えた容器内に高温水中で耐久性を有するニッケル基合金製繊維焼結シートで作製されたニッケル基合金製フィルターを装着したろ過器であることを特徴とする。
【０００７】
また、本発明に係る発電プラントの他の態様においては、発電プラントのヒータドレン配管系に、処理液中の懸濁物を濾過するろ過器が設置され、このろ過器は被処理液流入ラインと処理液流出ラインとを備えた容器内に高温水中で耐久性を有するニッケル基合金製繊維焼結シートで作製されたニッケル基合金製フィルターを装着したろ過器であることを特徴とする。
【０００８】
さらに、上記各発電プラントにおいて、前記ろ過器がニッケル基合金製フィルターの表面に付着した懸濁物を除去する逆洗設備および洗浄設備の少なくとも一方を備えることが好ましい。
【０００９】
また、本発明に係る発電プラントは、沸騰水型原子力発電プラントの復水器から熱交換器もしくは圧力容器に接続される配管系に、処理液中の懸濁物を濾過するろ過器が設置され、このろ過器は被処理液流入ラインと処理液流出ラインとを備えた容器内に高温水中で耐久性を有するニッケル基合金繊維焼結シートで作製されたニッケル基合金製フィルターを装着したろ過器であることを特徴とする。
【００１０】
さらに、本発明に係る発電プラントは、加圧水型原子力発電プラントの復水器から脱気器または熱交換器もしくは蒸気発生器に接続される配管系に、処理液中の懸濁物を濾過するろ過器が設置され、このろ過器は被処理液流入ラインと処理液流出ラインとを備えた容器内に高温水中で耐久性を有するニッケル基合金繊維焼結シートで作製されたニッケル基合金製フィルターを装着したろ過器であることを特徴とする。
【００１１】
また、本発明に係る発電プラントは、火力発電プラントの復水器から脱気器または熱交換器もしくは蒸気発生器に接続される配管系に、処理液中の懸濁物を濾過するろ過器が設置され、このろ過器は被処理液流入ラインと処理液流出ラインとを備えた容器内に高温水中で耐久性を有するニッケル基合金繊維焼結シートで作製されたニッケル基合金製フィルターを装着したろ過器であることを特徴とする。
【００１２】
さらに、本発明に係る発電プラントは、沸騰水型原子力発電所の再循環ラインまたは炉水浄化系に、処理液中の懸濁物を濾過するろ過器が設置され、このろ過器は被処理液流入ラインと処理液流出ラインとを備えた容器内に高温水中で耐久性を有するニッケル基合金繊維焼結シートで作製されたニッケル基合金製フィルターを装着したろ過器であることを特徴とする。
【００１３】
また、本発明に係るろ過器は、ニッケル基合金繊維焼結シートで作製されたニッケル基合金製フィルターをろ過材として装着したろ過器であり、上記ニッケル基合金製フィルターにろ過助剤として粉末状チタンもしくは繊維状チタンがプリコートされていることを特徴とする。
【００１４】
さらに、本発明に係る他のろ過器は、ニッケル基合金繊維焼結シートで作製されたニッケル基合金製フィルターをろ過材として装着したろ過器であり、上記ニッケル基合金製フィルターにろ過助剤としてバリウム酸化物系の無機材料がプリコートされていることを特徴とする。
【００１５】
上記ろ過器において、前記バリウム酸化物系の無機材料としてジルコニウム酸バリウムおよびチタン酸バリウムの少なくとも一方が積層もしくは混合された状態でプリコートされていることが好ましい。これらのバリウム酸化物系の無機材料をフィルターのろ過面にプリコートすることにより、高温水中に含有されるイオン鉄等のイオン成分も効果的に除去することができる。したがって、これらのプリコート膜を形成したフィルターを装着したろ過器を設置することにより、発電プラントの給水中または炉水およびヒータドレンに含有される懸濁物やイオン成分濃度を効果的に低減することができ、これらの懸濁物やイオン成分等に起因する配管内面でのエロージョンの発生を防止でき、伝熱管表面への懸濁物付着による伝熱阻害を防止できると共に、伝熱性能を回復するために伝熱管を高頻度で洗浄する必要がなくなるなどの優れた効果が発揮される。
【００１６】
また、本発明に係るその他のろ過器は、前記ニッケル基合金繊維焼結シートで作製されたニッケル基合金製フィルターをろ過材として装着したろ過器であり、上記ニッケル基合金製フィルターにろ過助剤としてフィルター素材と異なる金属がプリコートされていることを特徴とする。
【００１７】
上記ろ過器において、前記フィルター素材と異なる金属が、粉末状チタンまたは繊維状チタンであることが好ましい。
【発明の効果】
【００１８】
上記構成に係る本発明のろ過器およびそのろ過器を装備した発電プラントによれば、高温水中で耐久性を有し化学的に安定なニッケル基合金繊維焼結シートで作製されたニッケル基合金製フィルターをろ過材として装着したろ過器を、発電プラントの給水系、ヒータドレン系、再循環ライン、炉水浄化系に配置しているため、温度２５０℃を超える高温水中に含有される懸濁物を安定的に高い除去効率で浄化処理することが可能となり、また懸濁物に起因する腐食を軽減することができる。
【発明を実施するための最良の形態】
【００１９】
次に本発明に係るろ過器およびそのろ過器を装備した発電プラントの実施形態について添付図面を参照して以下に説明する。
【００２０】
第１実施形態（図１〜図６）
図１および図２は、沸騰水型原子力発電プラント、加圧水型発電プラント、火力発電プラントなどの発電プラントの復水器から蒸気発生器に接続される配管系に配置される本発明に係るろ過器の一実施例の構成を示す断面図である。このろ過器１は被処理液流入ライン４ａと処理液流出ライン４ｂとを備えた容器内に高温水中で耐久性を有するニッケル基合金（ニッケルクロム合金を含む）、例えばハステロイ繊維焼結シートまたはインコネル繊維焼結シートで作製されたフィルター３（以下、「ニッケル基合金製フィルター」と称する。）をろ材として装着し、高温ろ過器として構成されている。
【００２１】
上記ニッケル基合金としてはインコネル（インコネル社の登録商標）、インコロイ、ナイモニック、ハステロイ、インコ、ＵＨＭ、カーペンター（いずれも商品名）や耐熱鋼ＳＵＨ６６０等の耐熱ニッケル合金、耐熱ニッケルクロム合金が好適に選定される。
【００２２】
さらに、図１および図２を参照しながら本発明に係る上記高温ろ過器の実施形態について、より具体的に説明する。図１はろ過器１の概略構成を示しており、このろ過器１はタンク２内にニッケル基合金製フィルター３を装着する一方、被処理液を流入させる被処理液流入ライン４ａと、処理液を流出させる処理液流出ライン４ｂとを配設して構成されている。ここで、被処理液とはフィルター３によるろ過処理を施す前の溶液を指し、処理液とはフィルター３によりろ過処理された溶液を指す。
【００２３】
被処理液流入ライン４ａは例えば発電プラントの復水器から圧力容器または蒸気発生器（図示せず）に接続される給水ラインなどであり、給水中に鉄などの懸濁物を含むラインである。
【００２４】
上記構成のろ過器１において、被処理液は被処理液流入ライン４ａを経由してタンク２内に流入し、タンク２内に装着したニッケル基合金製フィルター３でろ過される。すなわち、被処理液中に含有される固形懸濁物はニッケル基合金製フィルター３に形成された多数の細孔で捕集される。ろ過された処理液はタンク上部に配設された処理液流出ライン４ｂを通り蒸気発生器へと移送される。上記ニッケル基合金製フィルター３はハステロイ繊維で形成されており、その繊維径は１００μｍ以下とすることが好ましく、さらにニッケル基合金製フィルター３には、固形懸濁物を捕集するために孔径が４０μｍ以下の細孔が多数穿設されている。
【００２５】
また、タンク２内に円筒状のニッケル基合金製フィルター３が設置されたろ過器の構成例を図２に示す。ニッケル基合金製フィルター材３ｂは封止部３ａで保持されている。この封止部３ａは、被処理液と処理液とを区画する隔壁としても機能する。上記封止部３ａを構成する材料としては、温度２５０℃以上の高温水中で優れた耐久性および安定性を有する材量であるチタンやステンレス、インコネル、ハステロイ等が好適に使用できるが、特に放射性物質や懸濁物質に変化しやすい鉄分を含有しないチタン、または鉄を微量しか含まないハステロイが望ましい。
【００２６】
図３は本実施形態においてタンク２内に設置されたニッケル基合金製フィルターがプリーツ（襞）状に形成されたろ過器の構成例を示す概略図である。図３に示すように、タンク２内に設置されたニッケル基合金製フィルターは、ハステロイ製プリーツ状フィルター材５ａとして形成されており、このハステロイ製プリーツ状フィルター５ａは一端がニッケル基合金製フィルター材５ｂにより保持される一方、他端がプリーツフィルタ支持板６にプリーツフィルタ支持棒７で固定される。
【００２７】
図４および図５を参照して、本発明に係るろ過器を発電プラントに設置した場合の実施形態について従来例と比較しながら説明する。図４は従来の発電プラントにおけるプラント水および蒸気の流れを示す系統図である。すなわち図４は、復水器１１から復水脱塩設備１２、低圧ヒータ１３および高圧ヒータ１４を経由して蒸気発生器８へと流通する給水系と、蒸気発生器８から高圧タービン９を経て低圧タービン１０へ流れる主蒸気系と、高圧タービン９から高圧ヒータ１４を経由して給水系に流れるヒータドレン系１４ａと、低圧タービン１０から低圧ヒータ１３を経由して給水系に流れるヒータドレン系１３ａとにおける流体の流れを概略的に示している。
【００２８】
一方、図５は図４に示す従来の発電プラントに本発明のろ過器を配置した実施形態を示す図である。すなわち、図５は、復水器１１から低圧ヒータ１３および高圧ヒータ１４を経由して蒸気発生器８へと復水が給水として流れる給水系に、図１〜図３のいずれかに示すような３基の給水ろ過器１５、１５、１５を設置した実施形態を示している。
【００２９】
上記のような給水ろ過器を設置した発電プラントにおいては、発電プラントの給水系に、耐熱性および安定性に優れたニッケル基合金製フィルターを装着した給水ろ過器１５が設置されているため、特に２５０℃を超える高温度の給水中に含まれる懸濁物でも安定した状態で除去できるという優れた効果が発揮される。また、給水ろ過器でのろ過性能が長期間に亘って良好に維持されるため、給水処理液の水質を良好に保つことが可能であり、しかも給水中の懸濁物質量を低減させることが容易になるため、懸濁物に起因する配管内面でのエロージョンの発生量を低減でき、各種ヒータの伝熱管表面への懸濁物付着による伝熱阻害を低減でき、伝熱管の洗浄保守管理を簡素化できる。さらに高温流体が流通するヒータで発生する懸濁物を浄化することが可能になるので、懸濁物に起因するエロージョンの発生を低減することができる。
【００３０】
前記図２〜図３に示すようなろ過器を設置した発電プラントにおいて、ろ過器での被処理液の温度を２８０℃とし、ろ過圧力を７ＭＰａとし、被処理液の線流速を２４ｍ／ｈｒとした運転条件下でろ過器を運転した場合における除鉄性能を評価した。すなわち、ろ過器の入口および出口における固体状およびイオン状の鉄成分の平均濃度を測定し、出口濃度に対する入口濃度の比である除染係数（ＤＦ）を算出した。各ニッケル基合金製フィルターの高温高圧下における除鉄性能を図６に示す。
【００３１】
図６に示す結果から明らかなように、温度２８０℃、圧力７ＭＰａ、線流速２４ｍ／ｈｒの条件下で、ハステロイ製フィルターまたはインコネル製フィルターを装着したろ過器においては、固体状およびイオン状の鉄成分の除染係数（出口濃度／入口濃度）の平均値として５が得られ、優れた除染性能およびろ過性能が得られることが判明した。また、各ろ過器におけるフィルター出口鉄濃度は、いずれも１μｇ／Ｌ以下であった。これらの測定値から明らかなように、本実施例に係るろ過器およびそのろ過器を配置した発電プラントにおいては、高温水が流通する配管系においても、被処理液中の懸濁物およびイオン状の鉄成分を効率的に安定した状態でろ過分離できることが判明した。
【００３２】
第２実施形態（図７）
図７は、沸騰水型原子力発電プラント、加圧水型発電プラント、火力発電プラントなどの発電プラントのヒータドレン系に、被処理液流入ラインと処理液流出ラインを備えた容器内に高温水中で耐久性のあるニッケル基合金製フィルターを用いた高温ろ過器を設置した本発明の発電プラントの第２実施形態を示す系統図である。
【００３３】
すなわち図７においては、低圧タービン１０から低圧ヒータ１３を経由して給水系に流れる低圧ヒータドレン系１３ａに、第１実施形態と同様のろ過器１６を設置する一方、高圧タービン９から高圧ヒータ１４を経由して給水系に流れる高圧ヒータドレン系１４ａにも、第１実施形態と同様のろ過器１６を設置した実施形態を示している。
【００３４】
各ヒータドレン系１３ａ、１４ａで発生した懸濁物はニッケル基合金製フィルターを装着した各ろ過器１６，１６で捕捉される。したがって、各ヒータドレン系１３ａ、１４ａにおける懸濁物物質濃度を低下させることが可能となる。
【００３５】
このように、第２実施形態に係るろ過器およびそのろ過器を装備した発電プラントにおいては、発電プラントの各ヒータドレン系１３ａ、１４ａにニッケル基合金製フィルターを装着したろ過器１６、１６が設置されているため、第１実施形態と同様に、特に２５０℃を超える高温度のドレン水中に含まれる懸濁物でも安定した状態で除去でき、処理液の水質を良好に保つことができるという優れた効果が発揮される。また、ろ過器１６，１６でのろ過性能が長期間に亘って良好に維持されるため、ドレン水処理液の水質を良好に保持することが可能であり、しかもドレン水中の懸濁物質量を低減させることが容易になるため、懸濁物に起因する配管内面でのエロージョンの発生量を低減でき、各種ヒータの伝熱管表面への懸濁物付着による伝熱阻害を低減でき、伝熱管の洗浄保守管理が簡素化できる。
【００３６】
第３実施形態（図８〜図９）
図８は、ニッケル基合金製フィルターの表面に付着した懸濁物を除去する逆洗設備および洗浄設備の両方を備えたろ過器１７の実施形態を示す断面図であり、図９は、図８に示す逆洗設備および洗浄設備の両方を設けたろ過器１７を、実施形態１に示す復水器１１から蒸気発生器８に接続される配管系に設置した発電プラントの実施形態を示している。
【００３７】
すなわち、図８は、ニッケル基合金製フィルター３の表面に付着した懸濁物を落下させるために、水および空気または水蒸気もしくは超音波による振動によってフィルター３の逆洗を可能にする逆洗設備１７ａおよびフィルター３をバブリングガスにより洗浄する洗浄設備を設置した実施形態の構成を系統図で示している。
【００３８】
ろ過器１７の処理液の流量および水質を良好に維持するためには、被処理液流入ライン４ａと処理液流出ライン４ｂとの差圧が一定値に達した時点でろ過器１への通水を中止し、水および空気または水蒸気を利用してフィルター３表面に付着堆積した懸濁物を取り除くことが必要となる。
【００３９】
そこで本実施形態においては、ろ過器１７の出入口での差圧が一定値に達した時点で、被処理液流入ライン４ａからタンク２への通水を中止し、水もしくは空気等の逆洗媒体を逆洗設備１７ａから逆洗ライン１７ｂを経由してタンク２内に送り込み、ニッケル基合金製フィルター３を通して逆洗液排出ライン１７ｃから排出されるように構成される。この逆洗操作により、フィルター表面に付着した懸濁物は取り除かれる。
【００４０】
さらに、洗浄設備としてのバブリングガス供給設備１８ａからバブリングガスを、バブリングガス供給ライン１８ｂを経由してタンク２内に供給し、フィルター３を洗浄したバブリングガスをバブリングガス排出ライン１８ｃより排出することによりフィルター表面に付着した懸濁物が取り除かれる。また、超音波発生装置１８ｅにて発生させた超音波によりフィルター表面に付着堆積した懸濁物が効果的に除去される。フィルター表面から取り除かれてタンク３下部に沈降した懸濁物はドレンライン１８ｄを経由して排出される。
【００４１】
図９は、復水器１１から低圧ヒータ１３および高圧ヒータ１４を経由して蒸気発生器８へと流通する給水系に、図８に示す給水ろ過器１７を３基配置すると共に、各ろ過器１７に逆洗媒体を供給する逆洗設備１９を設置した実施形態の構成を示している。
【００４２】
上記第２実施形態に係るろ過器１７およびそのろ過器１７を装備した発電プラントにおいては、ろ過器１７に逆洗設備１９が設置されているため、ニッケル基合金製フィルター３の表面に緩やかに捕捉された懸濁物を適宜取り除くことが可能となる。したがって、各ろ過器１７におけるろ過性能を適宜復活させて長期間に亘ってろ過性能を良好に維持することができる。
【００４３】
すなわち、被処理液中に含有される懸濁物は、処理操作の進行に伴ってニッケル基合金製フィルター３の表面に付着堆積する。仮に、付着堆積した懸濁物を除去しないままでろ過処理を続行した場合には、タンク２内部での圧力損失が大きくなるため、タンク入口と出口との差圧が大きくなり、被処理液の流れを阻害し、ろ過性能が経時的に低下する。一方、フィルター３から間歇的に剥離した懸濁物の一部がろ過器外に押し流され、タンク出口における水質を悪化させる要因となる。
【００４４】
しかるに、本実施形態によれば、給水ろ過器１７に逆洗設備および洗浄設備の両方を設けているため、ろ材としてのニッケル基合金製フィルター３を適宜洗浄することが可能になり、ろ材としてのニッケル基合金製フィルター３を長期間に亘り交換することなく再使用でき、しかも処理液の水質を良好に保持することが可能になる。
【００４５】
第４実施形態（図１０）
図１０は、ニッケル基合金製フィルターの表面に付着した懸濁物を除去する逆洗設備および洗浄設備の両方を備えたろ過器１６を、第２実施形態のヒータドレン系に設置した発電プラントの構成を示す系統図である。
【００４６】
すなわち図１０においては、低圧タービン１０から低圧ヒータ１３を経由して給水系に流通する低圧ヒータドレン系１３ａと、高圧タービン９から高圧ヒータ１４を経由して給水系に流通する高圧ヒータドレン系１４ａとに、それぞれ前記ろ過器１６を配設する一方、各ろ過器１６に逆洗媒体を供給するヒータドレンろ過器逆洗設備２０を設置した実施形態を示している。
【００４７】
上記実施形態４において導入された逆洗設備２０から逆洗媒体が各ろ過器１６に適宜供給され、この逆洗媒体による逆洗効果により、各ろ過器１６に装着したニッケル基合金製フィルターの表面に付着した懸濁物の汚れが適宜除去される。また、ニッケル基合金製フィルター表面にルーズに付着した懸濁物は水および空気などの逆洗媒体による逆洗効果により取り除かれる。
【００４８】
上記第４実施形態の発電プラントによれば、各ヒータドレンろ過器１６に逆洗設備２０および洗浄設備の両方を設けているため、ろ材としてのニッケル基合金製フィルター３を適宜逆洗・洗浄することが可能であり、ろ過性能を長期間に亘って維持することが可能となり、ろ材としてのニッケル基合金製フィルターを長期間に亘り交換することなく再使用でき、しかも処理液の水質を良好に保持することができる。
【００４９】
第５実施形態（図１１）
図１１は、沸騰水型原子力発電プラント（以下、「ＢＷＲプラント」という。）の復水器１１から熱交換器（高圧ヒータ１４および低圧ヒータ１３）もしくは圧力容器２１に接続される配管系に、処理液中の懸濁物を濾過するろ過器１５，１６が設置され、このろ過器１５，１６は、被処理液流入ラインと処理液流出ラインとを備えた容器内に高温水中で耐久性を有するニッケル基合金繊維焼結シートで作製されたニッケル基合金製フィルターを装着したろ過器であることを特徴とする発電プラントの実施形態を示す。
【００５０】
また図１１に示す実施形態では、ＢＷＲプラントにおける復水器１１から復水脱塩設備１２および低圧ヒータ１３および高圧ヒータ１４を経由して圧力容器２１へと流通する給水系と、圧力容器から高圧タービン９および低圧タービン１０へ蒸気を流通させる主蒸気系と、高圧タービン９から高圧ヒータ１４を経由して給水系に接続される高圧ヒータドレン系１４ａと、低圧タービン１０から低圧ヒータ１３を経由して給水系に接続される低圧ヒータドレン系１３ａとにおける各流体の流れをも概略的に示している。
【００５１】
さらに、復水器１１から低圧ヒータ１３および高圧ヒータ１４を経由して圧力容器２１へ接続される給水系に、前記の給水ろ過器１５を設置すると共に、低圧タービン１０から低圧ヒータ１３を経由して給水系に接続される低圧ヒータドレン系１３ａに、ヒータドレンろ過器１６を設置する一方、高圧タービン９から高圧ヒータ１４を経由して給水系に接続される高圧ヒータドレン系１４ａに、ヒータドレンろ過器１６を設置した実施形態を示している。
【００５２】
高圧ヒータ１４および低圧ヒータ１３で発生した懸濁物はヒータドレンろ過器１６で効果的に捕捉される一方、給水系に混入した懸濁物は各給水ろ過器１５によって除去されるので、給水中の懸濁物質濃度を低下させることが可能となる。
【００５３】
このように、上記第５実施形態の発電プラントによれば、ＢＷＲプラント給水系およびヒータドレン系１３ａ、１４ａにろ材として耐熱性に優れたニッケル基合金製フィルターを装着したろ過器１５，１６が設置されているため、給水およびヒータドレン中に含有された懸濁物質量を低減することが可能に成り、この懸濁物に起因する配管内面でのエロージョンを低減でき、また伝熱管表面への懸濁物の付着による伝熱阻害を防止でき、さらには伝熱特性を回復させるための伝熱管の洗浄頻度を緩和できる上に、懸濁物の放射化によって発生する放射能を低減することも可能になる。
【００５４】
第６実施形態（図１２）
図１２は、加圧水型原子力発電プラント（以下「ＰＷＲプラント」という。）の復水器１１から脱気器または熱交換器もしくは蒸気発生器に接続される配管系に、処理液中の懸濁物を濾過するろ過器が設置され、このろ過器は被処理液流入ラインと処理液流出ラインとを備えた容器内に高温水中で耐久性を有するニッケル基合金繊維焼結シートで作製されたニッケル基合金製フィルターを装着したろ過器であることを特徴とする発電プラントの実施形態を示している。
【００５５】
すなわち、図１２に示す実施形態は、ＰＷＲプラントにおける復水器１１から復水脱塩設備１２、低圧ヒータ１３、脱気器２３、高圧ヒータ１４を経由して蒸気発生器２２へ接続される給水系と、蒸気発生器２２から高圧タービン９および低圧タービン１０へ蒸気を供給する主蒸気系と、高圧タービン９から高圧ヒータ１４を経由して給水系に接続される高圧ヒータドレン系１４ａと、低圧タービン１０から低圧ヒータ１３を経由して給水系に接続される低圧ヒータドレン系１３ａとを備えて概略的に構成されている。
【００５６】
さらに、復水器から低圧ヒータ１３、脱気器２３、高圧ヒータ１４を経由して圧力容器へと流れる給水系に、給水ろ過器１５が配置されている。また、低圧タービン１０から低圧ヒータ１３を経由して給水系に接続される低圧ヒータドレン系１３ａに、ヒータドレンろ過器１６が設置されていると共に、高圧タービン９から高圧ヒータ１４を経由して給水系に接続される高圧ヒータドレン系１４ａにも、ヒータドレンろ過器１６が設置されている。
【００５７】
高圧ヒータ１４および低圧ヒータ１３で発生した懸濁物はそれぞれのヒータドレンろ過器１６で効果的に捕捉される一方、給水系に混入した懸濁物は各給水ろ過器１５によって除去されるので、給水中の懸濁物質濃度を低下させることが可能となる。
【００５８】
このように、上記第６実施形態の発電プラントによれば、ＰＷＲプラント給水系およびヒータドレン系１３ａ、１４ａにろ材として耐熱性に優れたニッケル基合金製フィルターを装着したろ過器１５，１６が設置されているため、給水およびヒータドレン中に含有された懸濁物質量を低減することが可能になり、この懸濁物に起因する配管内面でのエロージョンを低減でき、また伝熱管表面への懸濁物の付着による伝熱阻害を防止でき、さらには伝熱特性を回復させるための伝熱管の洗浄頻度を緩和できる上に、懸濁物の放射化によって発生する放射能を低減することも可能になる。
【００５９】
第７実施形態（図１３）
図１３は、火力発電プラントの復水器から脱気器または熱交換器もしくは蒸気発生器に接続される配管系に、処理液中の懸濁物を濾過するろ過器が設置され、このろ過器は被処理液流入ラインと処理液流出ラインとを備えた容器内に高温水中で耐久性を有するニッケル基合金繊維焼結シートで作製されたニッケル基合金製フィルターを装着したろ過器であることを特徴とする発電プラントの実施形態を示す。
【００６０】
すなわち、図１３に示す火力発電プラントにろ過器を設置した実施形態は、復水器１１から復水脱塩設備１２、低圧ヒータ１３、脱気器２３、高圧ヒータ１４および節炭器２５を経由して蒸発器２４に接続される給水系と、蒸発器２４から高圧タービン９および低圧タービン１０へ蒸気を供給する主蒸気系と、高圧タービン９から高圧ヒータ１４を経由して給水系に接続される高圧ヒータドレン系１４ａと、低圧タービン１０から低圧ヒータ１３を経由して給水系に接続される低圧ヒータドレン系１３ａとを備えて概略的に構成される。
【００６１】
また、復水器１１から復水脱塩設備１２、低圧ヒータ１３、脱気器２３、高圧ヒータ１４、節炭器２５を経由して蒸発器２４へ接続される給水系に、本発明に係る給水ろ過器１５が配置される。さらに、低圧タービン１０から低圧ヒータ１３を経由して給水系に接続される低圧ヒータドレン系１３ａにヒータドレンろ過器１６が設置される一方、高圧タービン９から高圧ヒータ１４を経由して給水系に接続される高圧ヒータドレン系１４ａにも、本発明に係るヒータドレンろ過器１６が設置されている。
【００６２】
高圧ヒータ１４および低圧ヒータ１３で発生した懸濁物はそれぞれのヒータドレンろ過器１６で効果的に捕捉される一方、給水系に混入した懸濁物は各給水ろ過器１５によって除去されるので、給水中の懸濁物質濃度を低下させることが可能となる。
【００６３】
このように、上記第７実施形態の火力発電プラントによれば、火力プラント給水系およびヒータドレン系１３ａ、１４ａに、ろ材として耐熱性に優れたニッケル基合金製フィルターを用いたろ過器を設置しているため、給水中およびヒータドレン中に含有される懸濁物質量を低減することが可能になり、この懸濁物質に起因する配管内面でのエロージョンが低減できる上に、伝熱管表面への懸濁物の付着による伝熱阻害を効果的に解消できる。さらに、伝熱性能を回復させるための伝熱管の洗浄頻度を緩和できる上に、火力発電プラントの起動前における洗浄時間の短縮が可能となる。
【００６４】
第８実施形態（図１４〜図１５）
図１４は、沸騰水型原子力発電所の再循環ラインまたは炉水浄化系に、処理液中の懸濁物を濾過するろ過器が設置され、このろ過器は被処理液流入ラインと処理液流出ラインとを備えた容器内に高温水中で耐久性を有するニッケル基合金繊維焼結シートで作製されたニッケル基合金製フィルターを装着したろ過器であることを特徴とする発電プラントの実施形態を示す。
【００６５】
すなわち、図１４に示す発電プラントの実施形態は、沸騰水型原子力発電プラントの再循環ライン２７ａにろ過器２９を設置し、炉水浄化系に接続されるライン２７ｂにろ過器３０を設置し、さらに再循環ライン２７ａから分岐した循環ライン３１設け、この循環ライン３１にろ過器３２を設置して構成される。なお、上記ろ過器２９，３０、３２としては、第１ないし第３実施形態で使用したろ過器であり、ハステロイまたはインコネルから成るニッケル基合金繊維焼結シートで作製されたニッケル基合金製フィルターを装着したろ過器を使用した。
【００６６】
沸騰水型原子力発電所における圧力容器２６には再循環ライン２７ａが付設され、この再循環ライン２７ａを用いて炉水を循環している。本実施形態では、再循環ライン２７ａで循環する炉水はろ過器２９によってろ過処理され、含有する懸濁物質が除去される。また、再循環ライン２７ａから分岐したライン２７ｂを通り、ろ過器３０によってろ過処理された炉水は炉水浄化設備２８に送られて、さらに浄化された後に給水系３５に送られる。再循環ライン２７ａから分岐した循環ライン３１を循環する炉水は、ろ過器３２によってろ過処理され、含有する懸濁物質が除去される。
【００６７】
上記ハステロイまたはインコネルから成るニッケル基合金繊維焼結シートで作製されたニッケル基合金製フィルターを装着したろ過器２９において、温度２８０℃、ろ過圧力７ＭＰａ、線流速２４ｍ／ｈｒの高温高圧条件下で炉水をろ過処理した場合におけるろ過器２９の出入口でのコバルト濃度を測定した結果を図１５に示す。
【００６８】
図１５に示す結果から明らかなように、コバルトの除染係数（出口濃度／入口濃度）としてＤＦ２〜３が得られ、ニッケル基合金製フィルターの高温高圧下におけるコバルトの除去性能は良好であることが確認できた。これらの測定データより、２５０℃以上の高温水中においても被処理液中のコバルト成分を効果的に安定してろ過し除去できることが確認された。
【００６９】
このように、上記第８実施形態のＢＷＲ発電プラントによれば、炉水中のコバルト成分をろ過器２９，３０，３２で効果的に捕捉することができるので、炉水中のコバルト濃度を低減することが可能となり、放射線被曝を減少させることができる。また、炉水浄化系で使用されているイオン交換樹脂に捕捉されるコバルト量が減少するので、イオン交換樹脂の廃棄再生処分に要する費用を低減することが可能になる。
【００７０】
第９実施形態（図１６〜図１８）
図１６は、高温水中に含有される懸濁物やイオン成分に対するフィルターのろ過性能を向上させるために、ニッケル基合金製フィルター表面に各種のろ過助剤をプリコートした実施形態を示す斜視図および部分拡大断面図である。
【００７１】
図１６において、ニッケル基合金製フィルター３３の被処理液側にろ過助剤３４がプリコートされている。上記プリコート材としては、フィルター構成材と同一の材料を用いることにより、フィルター本体材とのなじみが良好になる。しかしながら、プリコート材として、フィルター構成材料とは異なる材料を用いることも可能である。例えば、繊維状のチタンや粒子径が１００μｍ以下のチタン粉末も好適に使用できる。フィルター構成材料とは異なる金属材料を用いることにより、ろ過器内に電位が生じ高温水中において被処理液中のイオン成分を含む鉄成分を効果的にろ過して除去できる。
【００７２】
さらにプリコート材として、バリウム酸化物系の無機材料、例えばジルコニウム酸バリウム（ＢａｘＺｒｙＯｚ）やチタン酸バリウム（ＢａｘＴｉｙＯｚ）を用いることも可能である。但し、ｘ、ｙ、ｚは化学量論比に近似した原子比である。複数の酸化物系の無機材料を使用する場合には、それらをフィルター３３の被処理液側に層状に積層したり、もしくは混合して単層のプリコート膜として使用することもできる。
【００７３】
上記ニッケル基合金製フィルター表面に各種のろ過助剤をプリコートした実施形態によれば、ろ過助剤のプリコート膜によって被処理水がフィルターを通過する経路を小さくなり、隙間腐食を考慮することなく、懸濁物に対するろ過性能を向上させることが可能になる。
【００７４】
次に具体的に、ろ過助剤（プリコート材）として粒径が４５μｍ以下のチタン粒子を用意し、第６〜第７実施形態で使用したろ過器１５に装着したハステロイ合金製フィルターの被処理液側に、上記ろ過助剤のプリコート量が１〜１２ｇ／ｍ２の範囲で変化するようにプリコートして、各種のハステロイ合金製フィルターを調製した。
【００７５】
次に、各ハステロイ合金製フィルターのろ過特性を評価するために、それぞれ第７実施形態で使用したろ過器１５に装着し、室温で線流速が４８ｍ／Ｈｒの通水条件で水酸化鉄を含有する懸濁水をろ過処理し、ろ過器の出入口での水酸化鉄濃度を測定し室温における水酸化鉄の除染係数（ＤＦ）を算出した。室温における水酸化鉄の除染係数（ＤＦ）とチタンプリコート量との関係を図１７に示す。
【００７６】
図１７に示す結果から明らかなように、プリコート材としてチタン粒子をプリコートしたハステロイ合金製フィルターを使用することにより、ろ過器における除染係数が大きくなり、即ちろ過性能が顕著に向上することが判明した。
【００７７】
前記のように、ろ過助剤（プリコート材）として所定粒径のチタン粒子をプリコートしたハステロイ合金製フィルターをそれぞれ第７実施形態で使用したろ過器１５に装着し、温度２８０℃、ろ過圧力７ＭＰａ、炉水ｐＨ９、線流速２４ｍ／ｈｒの通水条件下で、鉄、固形成分およびイオン成分を含有する炉水をろ過処理し、ろ過器１５の出入口での鉄、固形成分およびイオン成分濃度を測定し、各成分の除染係数（ＤＦ）を算出した。各成分の除染係数ＤＦ（出口濃度／入口濃度）の測定結果を図１８に示す。
【００７８】
図１８に示す結果から明らかなように、高温高圧条件下での鉄の除染係数は、チタン粒子をフィルターにプリコートすることにより、大幅に増加させることができた。また、固形成分およびイオン成分についても、共に除染係数が大きくなる。これらの結果より、フィルター構造材と異なる金属材料をプリコート材として形成することにより、電位が生じ高温水中において被処理液中のイオン成分を含む鉄成分を効果的にろ過し除去できることが判明した。
【００７９】
ろ過助剤（プリコート材）として粒径が４０μｍ以下のバリウム酸化物としてのＢａＺｒＯ３粒子を用意し、第６〜第７実施形態で使用したろ過器１５に装着したニッケル基合金製フィルターの被処理液側に、上記ろ過助剤のプリコート量が０〜２２０ｇ／ｍ２の範囲で変化するようにプリコートして、各種のニッケル基合金製フィルターを調製した。
【００８０】
次に、各ニッケル基合金製フィルターのろ過特性を評価するために、それぞれ第７実施形態で使用したろ過器１５に装着し、室温で線流速が４８ｍ／Ｈｒの通水条件で水酸化鉄を含有する懸濁水をろ過処理し、ろ過器の出入口での水酸化鉄濃度を測定し室温における水酸化鉄の除染係数（ＤＦ）を算出した。室温における水酸化鉄の除染係数（ＤＦ）とチタンプリコート量との関係を図１９に示す。
【００８１】
図１９に示す結果から明らかなように、プリコート材としてＢａＺｒＯ３粒子をプリコートしたニッケル基合金製フィルターを使用することにより、ろ過器における除染係数が大きくなり、即ちろ過性能が顕著に向上することが判明した。
【００８２】
このように、第９実施形態に係るろ過器によれば、ニッケル基合金製フィルターのプリコート材として異種金属のチタン粒子を用いているため、固形成分およびイオン成分のろ過性能を向上することが可能となる。またＢａＺｒＯ３粒子をフィルターにプリコートすることにより、高温水中に含有されるイオン鉄を除去することができるので、これらのプリコート膜を形成したフィルターを装着したろ過器を設置することにより、発電プラントの給水中または炉水およびヒータドレンに含有される懸濁物やイオン成分濃度を効果的に低減することができ、これらの懸濁物等に起因する配管内面でのエロージョンの発生を防止でき、伝熱管表面への懸濁物付着による伝熱阻害を防止できると共に、伝熱性能を回復するために伝熱管を高頻度で洗浄する必要がなくなるなどの優れた効果が発揮される。
【図面の簡単な説明】
【００８３】
【図１】本発明に係るろ過器の一実施形態の構成を示す系統図。
【図２】本発明に係るろ過器の一実施形態の内部構造を示す断面図。
【図３】本発明に係るろ過器の一実施形態の内部構造例を示す断面図。
【図４】従来の発電プラントの構成を概略的に示す系統図。
【図５】発電プラントの給水系に本発明に係るろ過器を設置した発電プラントの系統図。
【図６】ニッケル基合金製フィルターの鉄成分に対する除染係数と、ろ過器の出口鉄濃度との関係を示すグラフ。
【図７】発電プラントのヒータドレン系に本発明に係るろ過器を設置した発電プラントの系統図。
【図８】本発明に係るろ過器に逆洗を可能にする逆洗設備を設置した構成を示す系統図。
【図９】給水系に本発明に係るろ過器を設置し、かつろ過器用の逆洗設備を設置した発電プラントの系統図。
【図１０】ヒータドレン系に本発明に係るろ過器を設置し、かつろ過器用の逆洗設備を設置した発電プラントの系統図。
【図１１】沸騰水型原子力発電プラントにろ過器を設置した発電プラントの系統図。
【図１２】加圧水型原子力発電プラントにろ過器を設置した発電プラントの系統図。
【図１３】火力発電プラントにろ過器を設置した発電プラントの系統図。
【図１４】沸騰水型原子力発電プラントの再循環ラインに本発明に係るろ過器を設置し発電プラントの系統図。
【図１５】ニッケル基合金製フィルターの高温高圧下におけるコバルトの除去性能を示すグラフ。
【図１６】ニッケル基合金製フィルターにろ過助剤をプリコートした状態を示すフィルターの斜視図および部分拡大断面図。
【図１７】水酸化鉄の除染係数とチタンプリコート量との関係を示すグラフ。
【図１８】チタン粒子のプリコートによる、高温水中での鉄の除染係数への影響を示すグラフ。
【図１９】ニッケル基合金製フィルターにＢａＺｒＯ３粒子をプリコートした量と除染係数（ろ過性能）との関係を示すグラフ。
【符号の説明】
【００８４】
１  ろ過器
２  タンク
３  ニッケル基合金製フィルター
３ａ  封止部
３ｂ  Ｉ型フィルタ
４ａ  被処理液流入ライン
４ｂ  処理液流出ライン
５ａ  ニッケル基合金製プリーツ状フィルター
５ｂ  封止部
６  プリーツフィルタ支持板
７  プリーツフィルタ支持棒
８  蒸気発生器
９  高圧タービン
１０  低圧タービン
１１  復水器
１２  復水脱塩設備
１３  低圧ヒータ
１４  高圧ヒータ
１５  給水ろ過器
１６  ヒータドレン用ろ過器
１７ａ  逆洗設備
１７ｂ  逆洗ライン
１７ｃ  逆洗液排出ライン
１８ａ  バブリングガス供給設備
１８ｂ  バブリングガス供給ライン
１８ｃ  バブリングガス排出ライン
１８ｄ    ドレンライン
１８ｅ  超音波発生装置
１９  給水ろ過器逆洗設備
２０  ヒータドレンろ過器逆洗設備
２１  圧力容器
２２  蒸気発生器
２３  脱気器
２４  蒸発器
２５  節炭器
２６  圧力容器
２７ａ  再循環ライン
２７ｂ  分岐ライン
２８  炉水浄化設備
２９  ろ過器
３０  ろ過器
３１  循環ライン
３２  ろ過器
３３  ニッケル基合金フィルター
３４  ろ過助剤
３５  給水系
【図１】
2005214123.tif 000003
【図２】
2005214123.tif 000004
【図３】
2005214123.tif 000005
【図４】
2005214123.tif 000006
【図５】
2005214123.tif 000007
【図６】
2005214123.tif 000008
【図７】
2005214123.tif 000009
【図８】
2005214123.tif 000010
【図９】
2005214123.tif 000011
【図１０】
2005214123.tif 000012
【図１１】
2005214123.tif 000013
【図１２】
2005214123.tif 000014
【図１３】
2005214123.tif 000015
【図１４】
2005214123.tif 000016
【図１５】
2005214123.tif 000017
【図１６】
2005214123.tif 000018
【図１７】
2005214123.tif 000019
【図１８】
2005214123.tif 000020
【図１９】
2005214123.tif 000021